Brevet FR3076293A1 — publié le 20190705

PROCEDE DE BONBAGE DE FEUILLE DE VERRE La presente invention concerne le domaine des verres feuilletes bombes, notamment pour des applications en tant que vitrage automobile. Elle porte plus particulierement sur un procede de bombage simultane de feuilles de verre superposees comprenant l'utilisation d'un agent de separation generant un degagement gazeux dans les conditions du bombage. Dans la production de verres feuilletes bombes tel qu'un pare-brise d'automobile, il est souvent necessaire de proceder au bombage simultane des feuilles de verre que l'on souhaite ulterieurement assembler en un vitrage feuillete. Plus precisement, les feuilles de verre sont superposees Tune au-dessus de l'autre et chauffees a une temperature appropriee pour obtenir la deformation simultanee et similaire des feuilles de verre par un procede de bombage par gravite, par pressage et/ou par aspiration. Les feuilles de verre ainsi bombees doivent etre separees Tune de l'autre avant les operations de feuilletage. Apres separation, le feuilletage est ensuite realise par insertion d'un intercalaire de feuilletage generalement constitue d'une feuille de polymere tel que le polyvinylbutyral. Il arrive cependant que les feuilles de verre adherent Tune a l'autre par fusion superficielle pendant les operations de bombage. Pour empecher cela, il est connu d'appliquer un agent de separation entre les feuilles de verres avant de proceder au bombage. On peut citer comme exemples d'agents de separation couramment utilises le gypse, le talc, le carbonate de calcium, le Kieselguhr ou le mica. Or, il a ete constate que ces agents de separation, generalement pulverulents, peuvent etre a l'origine de 2 pictures » sur les feuilles verres qui induisent sur le vitrage final des defauts optiques prejudiciables du point de vue esthetique. Ces pictures sont attribuees a la deformation d'une feuille de verre autour de particules d'agent de separation lors du bombage. Lorsque la feuille de verre superieure s'appuie sur les particules de l agent de separation 5 et que le verre devient deformable (typiquement au-dessus de 600 °C), l'appui de chaque particule peut provoquer une deformation dans la feuille superieure et/ou inferieure. L'objectif de la presente invention est done de proposer un procede de bombage simultane de feuilles de verre superposees (generalement deux feuilles de verre) 10 permettant d'obvier aux inconvenients mentionnes ci-dessus. Plus particulierement, la Demanderesse a remarque qu'il etait possible de recluire significativement, voire d'eviter, l'apparition de pictures par l'utilisation d'un agent de separation generant un degagement gazeux dans les conditions du bombage. Ainsi, la presente invention concerne un procede de bombage simultane de feuilles de verre superposees 15 comprenant : - la fourniture d'une premiere feuille de verre ; - l'application d'un agent de separation sur une surface de la premiere feuille de verre ; - la fourniture d'une deuxieme feuille de verre superposee sur la premiere feuille de 20 verre, l'agent de separation &ant entre la premiere feuille de verre et la deuxieme feuille de verre ; - le chauffage des feuilles de verre a une temperature autorisant leur bombage ; et - le bombage simultane des feuilles de verre ; caracterise en ce que l'agent de separation genere un degagement gazeux dans les conditions de bombage. 3 Sans vouloir etre lie a une quelconque theorie, it est suppose que la creation d'un coussin gazeux entre les deux feuilles de verre resultant du degagement gazeux de l'agent de separation au moment du bombage a pour effet d'alleger voire d'annuler la pression exercee par les particules de l'agent de separation sur la surface des feuilles de 5 verre. Le degagement gazeux provient de la decomposition, dans les conditions de bombage, de l'agent de separation. Par l'expression « les conditions de bombage » en relation avec l'agent de separation, on entend au sens de la presente invention evidemment la temperature de bombage atteinte par les feuilles de verre, notamment la 10 temperature maximale, mais egalement la cinetique de variation de temperature, notamment la rampe de mon-tee en temperature, et l'environnement atmospherique direct de l'agent de separation, qui se retrouve notamment dans une atmosphere fortement confinee entre les deux feuilles de verre. Ainsi, le degagement gazeux de l'agent de separation se produit de preference principalement a des temperatures 15 superieures a 450 °C, voire superieures a 500 °C, ou meme superieure a 550 °C et peut se prolonger jusqu'd des temperatures de 600 °C, 620 °C, voire 640 °C, ou meme 670 °C. Il n'est evidemment pas exclu que la decomposition de l'agent de separation puisse provoquer un degagement gazeux en dehors de ces gammes de temperature. Une partie, generalement minoritaire, du degagement gazeux peut se produire par exemple 20 en-dessous de 450 °C et/ou au-dela de 640 °C sans affecter l'efficacite de l'agent de separation selon l'invention. L'agent de separation presente de preference une perte de masse d'au moins 10 %, voire au moins 20 %, ou meme au moins 30 % en poids entre 450 et 640 °C. Le volume de gaz libere par l'agent de separation entre 450 et 640 °C, de preference entre 500 et 620 °C, est avantageusement d'au moins 0,05 L/g, voire au 25 moins 0,1 L/g ou meme au moins 0,2 g/L, et peut aller jusqu'd 1L/g, voire 0,5 L/g. Les 4 gammes de temperatures du degagement gazeux de l'agent de separation, ainsi que sa perte de masse et le volume de gaz libere peuvent etre determinees par analyse thermogravimetrique, eventuellement combinee a une analyse thermodifferentielle, une spectrometrie de masse et/ou une spectrometrie infrarouge, avec une vitesse de chauffe 5 de 50 °C/min et sous un flux de meme nature chimique que celui &gage par l'agent de separation lors du bombage, par exemple un flux de de CO2. Le degagement gazeux genere par l'agent de separation est de preference un degagement de dioxyde carbone (provenant par exemple de la decomposition de groupements carbonates) et/ou d'eau (provenant par exemple de la liberation d'eau 10 cristallisee et/ou de la decomposition de groupements hydroxyles). L'identification d'agents de separation appropries peut etre realisee a l'aide d'analyses thermiques (notamment thermogravimetriques et/ou thermodifferentielles). L'agent de separation est avantageusement choisi de fawn a ce que le residu de decomposition de celui-ci soit inerte chimiquement vis-à-vis des feuilles de verre. Par 15 ailleurs, l'agent de separation et le residu apres decomposition ne doivent pas subir de fusion dans les gammes de temperature du procede. L'agent de separation est de preference choisi parmi la famille des carbonates, notamment la famille des carbonates de magnesium et/ou d'aluminium, les hydroxydes, notamment les hydroxydes d'aluminium et/ou de magnesium, les silicates mixtes hydrates, notamment les silicates 20 d'aluminium et/ou de magnesium hydrates, ou un mélange de ceux-ci. L'expression famille des carbonates » au sens de la presente invention designe les carbonates, les carbonates acides (aussi appeles hydrogenocarbonates ou bicarbonates), les carbonates basiques, les formiates, les acetates et les oxalates, chacun pouvant etre eventuellement hydrates. Faire varier le taux d'hydratation permet avantageusement d'affiner la 5 temperature du degagement gazeux. Un agent de separation particulierement adapte aux conditions de bombage selon l'invention comprend ou consiste en un carbonate acide de magnesium (par exemple de formule MgHCO3 - n H20, avec 0 REVENDICATIONSProcede de bombage simuilane de feuilles de verre superposees comprenant : - la fourniture dune premiere feuille de verre: - l'application dun agent de separation sur une surface de la premiere feuille de verre - la fourniture d'une. deuxieme feuille de verre superposee sur la premiere feuille de vent. fatzent de separation etant entre la premiere feuille de verre et la deuxierne feuille de verre; 10 - le chauffa.ge des fcuilles de verre a une temperature autorisant leur bombage ; et. - le bombage sin-II:Italie des feuilles de verre caracterise en ce que l'agent de separation genere un degagement gazeux dans les conditions du bombage: 2. Procede scion la revendication 1, caracterise en ce que le volume de gaz libere 15 par l'agent de separation entre 450 et 640 °C est d'au moins 0,05 L/g. Procede scion l'une quelconque des revendications 1 ou 2. caractérisées en ce que le degagemem gazeux est un degagement d'eau et/ou de dioxyde de carbone. 4. Procede scion l'une quelconque des revendications I a 3. caracterise en ce que l'agent de separation est appliqué sous forme de poudre. 20 5. Procede scion la revendication 4, caracterise en ce que la poudre presente une gramilornetrie inferieure a 150 pm, de preference inferieure a 100 pm. typiquement de 1 voi.re de 5 a .60 pin. 14 6. Procede selon Tune quelconque des revendications I a -5, caracterise en ce que l'agent de separation est appliqué sur la premiere feuille de verre a raison d'au moins 0,1 g/m7. 7. Prothie selon Tune quelconque des revendications 1 a 5, caracterise en ce que l'agent de separation est choisi parrni la famine des carbonates, les hydroxydes d'alumine, les silicates mixtes hydrates ou un mélange de ceux-ci. 8. Procede selon Tune quelconque des revendications 1 a 7, caracterise en ce que l'agent de separation comprend un carbonate acide de magnesium, un carbonate basique de magnesium, chacun etant eventuellement hydrates, ou leurs mélanges 9. Procede selon l'une quelconque des revendications I a 8, caractérisé en ce que les feuilles de verres presente une epaisseur d'au plus 2.1 mm, de preference au plus 1,6 mm. 10. Procede selon Tune quelconque des revendications 1 a 9, caracterise en ce que la deuxieme feuille de verre est plus mince que la premiere feuille de verre. 11. Procede scion la revendication 10, caracterise en ce que la deuxieme feuilles de verre presente une epaisseur d'au plus 1,5 mm, de preference d'au plus 1,1 mm, voire inferieure a 1 mm ou meme inferieure ou egale a 0,7 mm. 12. Procede selon Tune quelconque des revendications 1 a 11, caracterise en ce que les feuilles de verre, au point situe sur la normale a sa surface passant par son barycentre, 20 atteignent une temperature comprise entre 590 et 670 °C. 13, Procede selon Tune quelconque des revendications 1 a 12, caracterise en ce que le bombage est un bombage par pressage. 15 14. .Proce& de fabricalion dunvitrae.c iuille1é comprenant une &tape simultane dc lui.11es de ver.r,2 ,uperposecs scion l'une quelconque des revendieation.s 1 13 et une &tape de feuilietage des deux feuilles de e .e avec un intercalaire polvmerique. Procecle selon la revendication 14. caracterise en ce ;u'ii con-Trend, avant 1 tape de feuilletage, uric etape de trempe chimique de is d,..'Ll):3 erne feuille de verre. 16. Vitrage feuillete bombe susceptible d'être obtenu par le procédé scion la revendication 14 ou 15, comprenant une premiere feuille de verre, une deuxieme feuille de. verre et un ntercalaire po yrnerique entre les feuilles de verre.. 10 17. Vitrage feuillete bombe selon la revendication 16. caracterise en ce que- la deuxieme feuille de verre est plus mince clue la premiere feuille de verre, la deuxieme feuille de verre ayant tine paisseur d'au. plus 1